La présente invention se réfère aux fils surtordus qu'on utilise pour le tissage d'étoffes dites "crêpes". On sait que pour réaliser des tissus crêpes, tels que ceux dits "marocains", l'on utilise une chaine faite de fils non surtordus de soie naturelle, de rayonne ou de synthétiques qu'on assemble par le moyen drune trame en fil surtordu, couramment lui aussi appelé "fil crêpe". Après le tissage, quand on mouille l'étoffe pour la décreuser ou la désencoller, le fil crêpe se recroqueville en donnant au tissu un aspect grenu absolument spécifique. Toutefois si l'on emploie en trame un fil crêpe toujours tordu dans le même sens, par exemple à droite, le tissu fini présente en outre des ondulations dans le sens de la charnue, ce qui le fait ressembler à de la tôle ondulée et en diminue considérablement la valeur. Pour éviter cet inconvénient un procédé connu consiste à utiliser alternativement pour réaliser les duites successives un fil crêpe à torsion droite, puis un autre présentant la même torsion, mais à gauche. Dans le tissu fini les réactions de torsion des fils s'équilibrent donc et il n'apparait pas d'ondulations indésirables. Toutefois cela exige l'utilisation d'un métier à tisser à au moins deux navettes (métier à deux lats), c'est-à-dire d'une machine moins répandue et plus coûteuse que le métier à navette unique, ce qui constitue une gêne sensible pour les ateliers de tissage, même si l'on tient compte du fait qu'il n'est pas obligatoire que les duites à torsions inverses se succèdent une par une (ce qui exige une botte double sur l'un et l'autre côté du métier), mais qu'on peut prévoir deux coups avec une navette et deux coups avec l'autre, chaque navette pouvant ainsi revenir dans une boîte double unique. Pour surmonter cette difficulté et permettre de tisser des tissus crêpes sur les métiers courants à un seul lat, on a tenté d'utiliser un fil crêpe stabilisé, obtenu en assemblant sous faible torsion deux fils crêpes élémentaires, l'un surtordu à droite, l'autre à gauche. Mais on se heurte à l'inconvénient que la torsion d'assemblage, qui ne peut être inférieure à une certaine valeur sous peine de rendre impossible ou très difficile l'utilisation du fil composite, s'ajoute à celle de l'un des fils élémentaires et se soustrait de celle de l'autre. I1 n'y a donc plus équilibre et l'on retrouve dans une mesure notable le défaut d'aspect ondulé des crêpes obtenus avec un fil de trame unique à torsion dans un seul sens. On a proposé d'améliorer ce procédé à fil composite en utili sant deux fils élémentaires c torsions legerement différentes, la différence étant prévue de manière telle qu'auprès l'assemblage les surtorsions devienent égales. Par exemple si la torsion d'assemblage est de 250 tcs-s - droite et si l'on se fixe 2 500 tours à droite pour la torsion ou surtorsion es fils élémentaires dans le tissu fini, l'on prépare un fil eler.entaire tordu à 2 250 tours à droite et un second tordu à 2 750 tours à gauche.Après l'assemblage, les deux fils se retrouvent avec une torsion propre de 2 500 tours l'un à droite, l'autre à gauche, ce qui est bien ce qu'on désirait obtenir. Mais alors on se heurte à un inconvénient majeur en ce sens que le fil composite obtenu est ce qu'on appelle un fil "ondé", c'est-à-dire qu'il se présente comte i iors de l'assemblagc le fil à torsion initiale de 2 750 tours à gauche avait été enroulé sous tension réduite sur celui à 2 250 tours à droite maintenu sous une tension plus forte. il faut en effet se rappeler que lorsqu'on tord un fil, les spirales imprimees par la torsion sur les brins constitutifs de celui-ci font qu'il devient de plus en plus court à mesure que la torsion augmente. Cette diminution de longueur s'appelle la "freinte". Or dans l'exemple ci-dessus le fil initialement tordu à 2 250 tours à droite va voir sa torsion passer à 2 500 tours, ce qui augmentera sa "freinte" et tendra donc à le raccourcir, c' est-à-dire à le tendre, alors qu'au contraire la "freinte" de l'autre fil diminuera, c'est-à-dire qu'il aura tendance à devenir tâche. Or un tissu réalisé par le moyen d'un fil "ondé" présente un aspect très différent de celui d'un crêpe marocain ou d'un crêpe de Chine, de sorte que le résultat recherché ne peut être obtenu de cette manière. La présente invention vise à permettre de réaliser un fil composite fait de deux fils élémentaires surtordus du même nombre de tours l'un à droite, l'autre à gauche sans comporter l'inconvénient du fil "ondé", et qu'on puisse par conséquent utiliser sur un métier à tisser ordinaire à un seul lat pour obtenir des tissus du genre crêpe marocain ou analogue ne comportant pas d'ondulations déségréables à l'oeil. Conformément à l'invention, pour réaliser un tel fil composite l'on assemble l'un contre l'autre, sans les tordre ensemble, deux fils crêpes de torsions égales, mais opposées, en les entourant d'un fil très fin enroulé sur eux. On comprend qu'on obtient ainsi un fil composite dans lequel les surtorsions sont parfaitement symétriques et les longueurs par faitement égales sans qu'aucune torsion supplémentaire d'assemblage ne vienne différencier à cet égard l'un des fils élémentaires par rapport à l'autre. Certes ce fil composite comporte bien un fil élémentaire supplémentaire enroulé sur les fils crêpes dans un sens déterminé, par exemple à droite, mais ce fil n'est que très faiblement tordu par le processus d'enroulement, ses spires d'enroulement sont très espacées et il n'engendre donc pas de réaction sensible pouvant affecter le tissu finalement obtenu.Par contre il maintient étroitement les deux fils crêpes assemblés l'un à l'autre dans le fil composite qu'on peut donc utiliser normalement pour le tissage, ce qui ne serait pas le cas si l'on avait assemblé les deux fils élémentaires par une torsion exagérémént faible. Le dessin annexé, donné à titre d'exemple, permettra de mieux comprendre l'invention, les caractéristiques qu'elle présente et les avantages qu'elle est susceptible de procurer Fig. 1 montre très schématiquement comment l'on peut réaliser un fil composite suivant l'invention. Fig. 2 représente à grande échelle l'aspect du fil ainsi obtenu. Fig. 3 montre par comparaison le fil "ondé" qu'on obtient en assemblant par torsion deux fils crêpes comportant eux-mêmes des torsions initiales de sens opposé telles qu'elles s'équilibrent dans le fil composite finalement obtenu. En fig. 1 on a représenté une broche creuse 1 portant une bobine 2 de laquelle se déroule un fil fin 3 non surtordu. La broche 1 est traversée par deux fils crêpes 4 et 5, de surtorsions égales, mais opposées, qui se déroulent à partir de bobines 6 et 7. Le fil 3 passe dans un guide-fil fou 8 et vient s'enrouler sur l'ensemble des deux fils 4 et 5 à leur sortie de la broche. Le fil composite 9 finalement obtenu arrive sur une bobine d'appel 10. On n'a pas détaillé les pièces associées à la broche creuse 1, étant donné que de telles broches sont courantes dans l'industrie textile. Pour la même raison l'on n'a pas figuré non plus le mode de support et dtentratnement de la bobine d'appel, ni le guide-fil en va-et-vient qui lui est associé. Fig. 2 montre à grande échelle l'aspect du fil composite 9. On y distingue clairement les deux fils crêpes élémentaires paral lèles 4 et 5, ainsi que le fil d'assemblage 3 enroulé sur leur ensemble. On comprend que les réactions de détorsion des deux fils crêpes 4 et 5 s'équilibrent parfaitement et que leurs réactions lon gitudinales éventuelles identiques ne peuvent donner lieu à des composantes latérales. Quant au fil d'assemblage 3, sa finesse, sa faible torsion initiale et le nombre de spires réduit qu'il comporte par unité de longueur font qu'il n'impose quant à lui aucune réaction sensible de détorsion au fil composite. Fig. 3 montre à titre comparatif un fil "ondé" obtenu par l'assemblage par torsion de deux fils crêpes élémentaires 12 et 13 à torsions opposées de valeurs initiales telles qu' après assemblage elles soient égales. Du fait de cette égalité le fil composite 11 est stable en torsion ; il ne tend nullement à se recroqueviller sur lui-même, mais au cours de l'assemblage le fil 12 a été quelque peu détordu (sa torsion passant par exemple de 2 750 tours à 2 500 tours), il s'est sensiblement allongé, alors que le fil 14 a au contraire été additionnellement tordu (de 2 250 à 2 500 tours) et s'est par conséquent rétracté. I1 en résulte que le premier,s'est enroulé sous forme relativement lâche autour du premier relativement tendu. Le fil finalement obtenu est irrégulier et ne peut convenir pour le tissage de tissus crêpes. I1 doit d'ailleurs être entendu que la description qui précède n'a été donnée qu'à titre d'exemple et qu'elle ne limite nullement le domaine de l'invention dont on ne sortirait pas en remplaçant les détails d'exécution décrits par tous autres équivalents. REVEND ICAT IONS 1. Procédé pour la réalisation d'un fil composite propre à être utilisé en trame en vue de l'obtention de tissus crêpes sur des métiers à tisser à un seul lat, caractérisé en ce qu'on dispose parallèlement l'un à l'autre deux fils crêpes élémentaires de surtorsions égales, mais de sens inverse et en ce qu'on les assemble sans torsion supplémentaire en enroulant autour d'eux avec un pas relativement grand un fil non crêpé relativement fin. 2. Fil composite propre à être utilisé en trame pour l'obtention de tissus crêpes, caractérisé en ce qu'il est obtenu par mise en oeuvre du précédé suivant la revendication 1. 3. Tissus crêpes, caractérisés en ce que leur trame est faite d'un fil composite suivant la revendication 2.